(57)【要約】  【課題】官能基を含むノルボルネン誘導体の開環メタセシス重合反応により、光学的特性、機械的特性の優れた高分子材料を創出する。  【解決手段】末端にラジカル重合反応を誘導できるハロゲン基を有するノルボルネンモノマーからの誘導体であり、該モノマーはルテニウム炭素オレフィンの配位｛Cl2Ru(CHPh)[P(C6H11)3]2｝を触媒として使用し、開環メタセシス重合法によって、側鎖にラジカル重合反応を誘導できる基を有するノルボルネン重合体を合成する。上記末端にラジカル重合反応を誘導できる基を有するノルボルネン重合体は、マクロモノマーの合成に使用できる。  【選択図】なし【特許請求の範囲】
【請求項１】
下記（I）で表されるマクロモノマーであり、下記（II）の構造を有するカルバゾール基側鎖を有するノルボルネン系モノマーと開環メタセシス重合触媒とを、開環メタセシス重合反応させて、１５ないし１２０分間後、下記（III）のノルボルネンハロゲン化メチレン （NBMX）を添加して、重合反応を続行させて、得られたことを特徴とする（I）のブロックマクロモノマー。
【化１】
2005126598.tif 000100
【化２】
2005126598.tif 000101
【化３】
2005126598.tif 000102
式中、pは10≦p≦1000、qは10≦q≦1000、ＸはＣｌ又はＢｒを示す。
【請求項２】
上記の開環メタセシス重合触媒は[Cl2Ru (CHPh)[P (C6H11) 3] 2]であることを特徴とする請求項１記載のマクロモノマー。
【請求項３】
下記（IV）で表されるノルボルネングラフト重合体であり、請求項１の（I）のブロックマクロモノマーと、
【化４】
2005126598.tif 000103
からなる群から選択されるアクリレート系モノマーまたはスチレン類モノマ−を用いて、臭化第一銅[Cu(I)Br]、2,2'-ビピリジンおよび（I）のブロックマクロモノマーを混合して、混合物を生成し；
７０−１５０℃の反応器で撹拌反応して、得られたことを特徴とする（IV）のノルボルネングラフト重合体。
【化５】
2005126598.tif 000104
式中、pは10≦p≦1000、qは10≦q≦1000、ＸはＣｌ又はＢｒを示し、
Ａｒは
【化６】
2005126598.tif 000105
からなる群から選択される、式中、kは10≦k≦2000。
【請求項４】
下記（V）で表される高熱安定性ブロックマクロモノマーであり、請求項１の（I）のブロックマクロモノマーを水素化反応して，得られることを特徴とする（V）の高熱安定性ブロックマクロモノマー。
【化７】
2005126598.tif 000106
式中、pは10≦p≦1000、qは10≦q≦1000、ＸはＣｌ又はＢｒを示す。
【請求項５】
下記（VI）で表されるノルボルネングラフト重合体であり、請求項4の（V）の高熱安定性ブロックマクロモノマーと、
【化８】
2005126598.tif 000107
からなる群から選択されるアクリレート系モノマーまたはスチレン類モノマ−と臭化第一銅[Cu(I)Br]、2,2'-ビピリジンを混合して、混合物を生成し；
７０−１５０℃の反応器で撹拌反応して、得られたことを特徴とする（VI）のノルボルネングラフト重合体。
【化９】
2005126598.tif 000108
式中、pは10≦p≦1000、qは10≦q≦1000、ＸはＣｌ又はＢｒを示し、
Ａｒは
【化１０】
2005126598.tif 000109
からなる群から選択される、式中、kは10≦k≦2000。
【請求項６】
下記（VII）で表される末端にノルボルネングラフトしたポリアクリレ−ト又はスチレン化合物であり、
【化１１】
2005126598.tif 000110
からなる群から選択されるアクリレート系モノマーまたはスチレン類モノマーと臭化第一銅[Cu(I)Br]、2,2'-ビピリジンおよび下記（III）のノルボルネンハロゲン化メチレン（NBMX）を混合して、混合物を生成し；
７０−１５０℃の反応器で、アクリレート系モノマーまたはスチレン類モノマ−と撹拌反応させ、式（VII）の構造を有する末端にノルボルネングラフトして得られたことを特徴とするポリアクリレ−ト又はスチレン化合物。
【化１２】
2005126598.tif 000111
【化１３】
2005126598.tif 000112
式中、ＸはＣｌ又はＢｒを示し、Ａｒは
【化１４】
2005126598.tif 000113
からなる群から選択される、式中、kは10≦k≦2000。
【請求項７】
下記（VIII）で表されるポリノルボルネンマクロモノマー(ノルボルネン系ハロゲン化物重合体)であり、下記（III）のノルボルネンハロゲン化メチレン（NBMX）と開環メタセシス重合触媒とを用いて、開環メタセシス重合反応させて、得られることを特徴とする（VIII）の構造を有するポリノルボルネンマクロモノマー(ノルボルネン系ハロゲン化物重合体)。
【化１５】
2005126598.tif 000114
【化１６】
2005126598.tif 000115
式中、rは10≦r≦1000、ＸはＣｌ又はＢｒを示す。
【請求項８】
下記（IX）で表されるポリノルボルネングラフトしたポリアクリレ−ト（又はスチレン）重合体であり、請求項７のポリノルボルネンマクロモノマー(ノルボルネン系ハロゲン化物重合体、（VII）)とアクリレート系モノマーまたはスチレン類モノマ−を用いてグラフト反応を進行して、得られたことを特徴とする（IX）の構造を有するポリノルボルネングラフトしたポリアクリレ−ト又はスチレン重合体。
【化１７】
2005126598.tif 000116
式中、rは10≦r≦1000、ＸはＣｌ又はＢｒを示し、Ａｒは
【化１８】
2005126598.tif 000117
からなる群から選択される、式中、kは10≦k≦2000。
【請求項９】
下記（XI）で表される飽和環状脂肪族ポリノルボルネングラフトしたポリアクリレ−ト又はスチレン重合体であり、
請求項７のポリノルボルネンマクロモノマー(ノルボルネン系ハロゲン化物重合体，（VIII）)と
【化１９】
2005126598.tif 000118
からなる群から選択されるアクリレート系モノマーまたはスチレン類モノマーと臭化第一銅[Cu(I)Br]、2,2'-ビピリジンを混合して、混合物を生成する；
（VIII）のポリノルボルネンマクロモノマー(ノルボルネン系ハロゲン化物重合体)が水素化されて、（X）の構造を有する飽和環状脂肪族マクロモノマー（ノルボルネンハロゲン化メチレン重合体）が生成する；
７０−１５０℃の反応器で、アクリレート系モノマーまたはスチレン類モノマ−を用いてグラフト反応を進行して、得られたことを特徴とする（XI）の構造を有する飽和環状脂肪族ポリノルボルネングラフトしたポリアクリレ−ト又はスチレン重合体。
【化２０】
2005126598.tif 000119
【化２１】
2005126598.tif 000120
式中、rは10≦r≦1000、ＸはＣｌ又はＢｒを示し、Ａｒは
【化２２】
2005126598.tif 000121
からなる群から選択される、式中、kは10≦k≦2000。
【請求項１０】
下記（IX）で表されるポリノルボルネングラフトしたポリアクリレ−ト又はスチレン重合体であり、
請求項７のポリノルボルネンマクロモノマー(ノルボルネン系ハロゲン化物重合体（VIII））と
【化２３】
2005126598.tif 000122
からなる群から選択されるアクリレート系モノマーまたはスチレン類モノマ−と臭化第一銅[Cu(I)Br]、2,2'-ビピリジンを混合して、混合物を生成する；
７０−１５０℃の反応器で撹拌反応して、得られたことを特徴とする（IX）の構造を有するポリノルボルネングラフトしたポリアクリレ−ト又はスチレン重合体。
【化２４】
2005126598.tif 000123
式中、rは10≦r≦1000、ＸはＣｌ又はＢｒを示し、Ａｒは
【化２５】
2005126598.tif 000124
からなる群から選択される、式中、kは10≦k≦2000。
【請求項１１】
下記（XII）で表される末端にハロゲン基を有するノルボルネン化合物であり、
【化２６】
2005126598.tif 000125
式中、ＸはＣｌ又はＢｒを示し、Ｒ1は-NH-、-O-、-(CH2)n-NH-、-(CH2)n-O-、
Ｒ2はＨ又は−ＣＨ3、ｎは１≦ｎ≦４の整数である。
【請求項１２】
下記（XIII）で表される側鎖にハロゲン基を有するポリノルボルネンマクロモノマーであり、請求項１１の末端にハロゲン基を有するノルボルネン化合物（XII）と開環メタセシス重合触媒とを用いて得られたことを特徴とする（XIII）の構造を有する側鎖にハロゲン基を有するポリノルボルネンマクロモノマー。
【化２７】
2005126598.tif 000126
式中、rは10≦r≦1000、ＸはＣｌ又はＢｒを示し、Ｒ1は-NH-、-O-、-(CH2)n-NH-、-(CH2)n-O-、Ｒ2はＨ又は−ＣＨ3、ｎは１≦ｎ≦４の整数である。
【請求項１３】
上記の開環メタセシス重合触媒は[Cl2Ru(CHPh)[P(C6H11)3]2]であることを特徴とする請求項１２記載の側鎖にハロゲン基を有するポリノルボルネンマクロモノマー。
【請求項１４】
下記（XIV）で表される高熱安定性飽和環状脂肪族ポリノルボルネンマクロモノマーであり、請求項１２の側鎖にハロゲン基を有するポリノルボルネンマクロモノマー（XIII）を水素化させて、得られたことを特徴とする（XIV）の構造を有する高熱安定性飽和環状脂肪族ポリノルボルネンマクロモノマー。
【化２８】
2005126598.tif 000127
式中、rは10≦r≦1000、ＸはＣｌ又はＢｒを示し、Ｒ1は-NH-、-O-、-(CH2)n-NH-、-(CH2)n-O-、
Ｒ2はＨ又は−ＣＨ3、ｎは１≦ｎ≦４の整数である。
【請求項１５】
一般式（XV）で表されるポリノルボルネングラフトしたポリアクリレ−ト（又はスチレン）重合体であり、請求項１４の高熱安定性飽和環状脂肪族ポリノルボルネンマクロモノマー（XIV）と
【化２９】
2005126598.tif 000128
からなる群から選択されるアクリレート系モノマーまたはスチレン類モノマ−と臭化第一銅[Cu(I)Br]、2,2'-ビピリジンを混合して、混合物を生成する；
７０−１５０℃の反応器で撹拌反応して、得られたことを特徴とする（XIV）の構造を有するポリノルボルネングラフトしたポリアクリレ−ト又はスチレン重合体。
【化３０】
2005126598.tif 000129
式中、rは10≦r≦1000、ＸはＣｌ又はＢｒを示し、Ｒ1は-NH-、-O-、-(CH2)n-NH-、-(CH2)n-O-、
Ｒ2はＨ又は−ＣＨ3、ｎは１≦ｎ≦４の整数である；
Ａｒは
【化３１】
2005126598.tif 000130
からなる群から選択される、式中、kは10≦k≦2000。
【請求項１６】
下記（XVI）で表される式ポリノルボルネングラフトしたポリアクリレ−ト又はスチレン重合体であり、
開環メタセシス重合触媒と請求項１１の末端にハロゲン基を有するノルボルネン化合物（XII）を用いて、開環メタセシス重合反応させて、（XIII）の構造を有するポリノルボルネンマクロモノマーが得られ；
【化３２】
2005126598.tif 000131
からなる群から選択されるアクリレート系モノマーまたはスチレン類モノマ−と臭化第一銅[Cu(I)Br]、2,2'-ビピリジンおよび（XIII）の構造を有するポリノルボルネンマクロモノマーを混合して、混合物を生成する；
７０−１５０℃の反応器で撹拌反応して、得られることを特徴とする式（XVI）の構造を有するポリノルボルネングラフトしたポリアクリレ−ト又はスチレン重合体。
【化３３】
2005126598.tif 000132
式中、rは10≦r≦1000、ＸはＣｌ又はＢｒを示し、Ｒ1は-NH-、-O-、-(CH2)n-NH-、-(CH2)n-O-、Ｒ2はＨ又は−ＣＨ3、ｎは１≦ｎ≦４の整数である；
Ａｒは
【化３４】
2005126598.tif 000133
からなる群から選択される、式中、kは10≦k≦2000。
【請求項１７】
下記（XVII）で表される末端にノルボルネングラフトしたポリアクリレ−ト又はスチレン化合物であり、
【化３５】
2005126598.tif 000134
からなる群から選択されるアクリレート系モノマーまたはスチレン類モノマ−と臭化第一銅[Cu(I)Br]、2,2'-ビピリジンおよび請求項１１の末端にハロゲン基を有するノルボルネン化合物（XII）を混合して、混合物を生成する；
７０−１５０℃の反応器で、アクリレート系モノマーまたはスチレン類モノマ−と撹拌反応させて、得られることを特徴とする（XVII）の構造を有する末端にノルボルネングラフトしたポリアクリレ−ト又はスチレン化合物。
【化３６】
2005126598.tif 000135
式中、ＸはＣｌ又はＢｒを示し、Ｒ1は-NH-、-O-、-(CH2)n-NH-、-(CH2)n-O-、
Ｒ2はＨ又は−ＣＨ3、ｎは１≦ｎ≦４の整数である；
Ａｒは
【化３７】
2005126598.tif 000136
からなる群から選択される、式中、kは10≦k≦2000。
【請求項１８】
下記（XVIII）で表される側鎖にカルバゾール基を有するポリノルボルネンと側鎖にハロゲン基を有するポリノルボルネンの共重合体であり、下記（II）の構造を有するカルバゾール基側鎖を有するノルボルネン系モノマー、請求項1７の構造を有する末端にノルボルネングラフトしたポリアクリレ−ト又はスチレン化合物（XVII）と開環メタセシス重合触媒を、開環メタセシス重合反応させて、得られることを特徴とする側鎖にカルバゾール基を有するポリノルボルネンと側鎖にハロゲン基を有するポリノルボルネンの共重合体。
【化３８】
2005126598.tif 000137
【化３９】
2005126598.tif 000138
式中、sは10≦s≦1000、rは10≦r≦1000、ＸはＣｌ又はＢｒを示し、Ｒ1は-NH-、-O-、-(CH2)n-NH-、-(CH2)n-O-、Ｒ2はＨ又は−ＣＨ3、ｎは１≦ｎ≦４の整数である；
Ａｒは
【化４０】
2005126598.tif 000139
からなる群から選択される、式中、kは10≦k≦2000。
【発明の詳細な説明】
【技術分野】
【０００１】
本発明はノルボルネン誘導体の高性能材料に関するものであり、特に末端にラジカル重合反応を誘導できるハロゲン基を有するノルボルネン系モノマーから誘導されたマクロモノマー、側鎖にラジカル重合反応を誘導できる基を有するポリノルボルネン重合体、そのマクロモノマーとアクリレート系モノマーまたはスチレン類モノマ−を用いてグラフト反応生成物であるポリノルボルネン重合体とそれらの調製方法に関する。
【背景技術】
【０００２】
ポリノルボルネン（Polynorbornene）及びその誘導体は開環メタセシス（Ring Opening Metathesis Polymerization、ROMP）によって商業化された製品で、重要な弾性材料の一つである。透明性に優れ、耐衝撃性が高く、使用できる温度の範囲が広く、優れた機械特性、加工性を有するため、形状記憶型高分子材料、照明器具、機械、電子部品、パイプ部品、食品パッケージなどに広く使用されている。またその誘導体である、例えば酸やエステル系の重合体は、電子産業分野のフォトレジストとして使用されている。その水素化物は高級レンズなどの高性能光学材料 ( Nippon  Zeon工業化（株）)を作製できる。
【発明の開示】
【発明が解決しようとする課題】
【０００３】
オレフィンメタセシス重合は、高分子の合成において特に重要な方法であり、特に有機金属触媒に誘発されるリビング開環メタセシス重合反応（Ring-Opening Metathesis Polymerization、ROMP）において重要である。即ち有機金属触媒と環状オレフィン誘導体を用いて開環反応させ、環状オレフィンモノマーが使用し尽くされるかまたは金属触媒の活性が失われるまで、反応を続行させる。この重合反応の長所は、開環重合反応の過程における副生成物の発生が少ないことであり、有機金属触媒類またはモノマー置換基を変化させることにより、取得される重合体やコポリマーが呈する物性を変えることができる。
優れた特性構造を有する高分子材料を取得するため、官能基を含むノルボルネン誘導体の開環メタセシス重合の研究が数年前から焦点となっており、即ち側鎖に架橋可能な基を有する高分子材料は、上述したような透明性や加工性といった優れた性能を有するほか、網状の架橋重合体や非線状光学材料、様々な熱抵抗性や化学抵抗性を有する材料に応用される。
【課題を解決するための手段】
【０００４】
本発明は、末端にラジカル重合反応を誘導できるハロゲン基を有するノルボルネンモノマーからの誘導体を開示しており、当該モノマーはルテニウム炭素オレフィンの配位[Cl2Ru (CHPh)[P(C6H11)3]2]を触媒として使用し、開環メタセシス重合方法（ROMP）によって、側鎖にラジカル重合反応を誘導できる基を有するポリノルボルネン重合体を合成する。上記末端にラジカル重合反応を誘導できる基を有するノルボルネン重合体は、マクロモノマー（Macromonomer）の合成に使用できる。当該マクロモノマーはルテニウム炭素オレフィンの配位[Cl2Ru (CHPh)[P(C6H11)3]2]を触媒としてアクリレート系モノマー又はスチレン類モノマーとグラフト重合することにより、側鎖にポリアクリレート又はポリスチレンのようなグラフト基を有するノルボルネン重合体になる。また、該マクロモノマーを用いて開環メタセシス重合反応を行い、側鎖にラジカル重合反応を誘導できる基を有するノルボルネン重合体を合成することもできる。当該基は誘発可能なラジカル重合反応に用いて、アクリレート系モノマー又はスチレン類モノマーとグラフト反応させることで、例えばメチルメタクリレートモノマー重合体の側鎖を形成し、新しい物性を有する高分子材料を提供できる。
本発明は、末端にラジカル重合反応を誘導できるハロゲン基を有するノルボルネン系モノマー（ノルボルネンハロゲン化メチレン(norbornene methylene halide；(NBMX)）の合成を提供することである。さらに当該モノマーを開環重合させる時、側鎖にハロゲン基を有するポリノルボルネン重合体を取得する。また当該重合体がさらに水素化されると、光学特性に優れた高分子材料を製造できる。
【０００５】
本発明では、新しいノルボルネンモノマーを開発する以外に、他のノルボルネン系モノマーを配合し、新しい共重合体を製造することができる。他のノルボルネン系モノマーとは、ノルボルネン及びそのアルキル基、アルキレン基または芳香族置換体等の、例えば2-ノルボルネン、5-メチル-2-ノルボルネン、5,6-ジメチル-2-ノルボルネン、5-エチル-2-ノルボルネン、5-ブチル-2-ノルボルネン、5-エチリデン基-2-ノルボルネン、5-フェニル基-2-ノルボルネン等、及びジシクロペンタジエン、2,3-ジヒドロキシシクロペンタジエン及びこれらのメチル基、エチル基、プロピル基、ブチル基などのアルキル基置換体等である。
さらに、他のノルボルネン系モノマーは、極性の置換基または金属原子を有する置換基としてもよく、こうした置換基の例としては、塩素、臭素、フッ素のハロゲン原子、メトキシカルボニル基、エトキシカルボニル基、アセトキシル基などのエステル型残基、シアノ基、ピリジン基などが挙げられる。
本発明に係る新しいノルボルネン系モノマーは、ディールスアルダー（Diels-Alder）反応により180℃のオートクレーブで合成される。ディールスアルダー反応とは、ジエン類とオレフィン類モノマーを新しい環状オレフィンモノマーに製造する反応である。当然ながら、本発明の重合体を取得する方法は、オートクレーブによる方法に限定されない。周知のディールスアルダー反応の方法はいずれも、本発明において使用できる。
本発明では側鎖にオレフィン基を有する新しいノルボルネン系モノマーを取得してから、さらに開環メタセシス重合により該当モノマーを重合し、新型の重合体を形成する。オレフィン基を選択的に用いて他のラジカル反応により重合体を合成する。
【０００６】
本発明に採用されるメタセシス重合反応は、その条件は下記に示す通りである。
(メタセシス触媒)
タングステンとモリブデン系メタセシス触媒としては、該金属のハロゲン化物、オキシハロゲン化物またはオキシ有機化合物を挙げることができる。具体的には、六塩化タングステン、オキシ塩化タングステン、四塩化タングステン、五塩化モリブデン、酸化モリブデンアセチルアセト酢酸などを挙げることができる。その他にはロジウム系メタセシス触媒があり、本発明では[Cl2Ru(CHPh)[P(C6H11)3]2]の使用が最も好ましい。
（溶剤）
本発明のノルボルネン系モノマーの開環重合は、溶剤を使用しなくても実施できるが、当該反応は通常不活性有機溶剤中で実施される。
使用する有機溶剤は、炭化水素系溶剤が好ましく、溶解性に優れる開環重合体を生成できる環状炭化水素系溶剤が特に好ましい。具体的な例としては、ベンゼン、エチルベンゼン、トルエン、キシレンなどの芳香族炭化水素、n-ペンタン、ヘキサン、ヘプタンなどの脂肪族炭化水素、ジクロロメタン、ジクロロエタン、ジクロロエチレン、テトラクロロエタン、クロロホルム、ジクロロベンゼン、トリクロロベンゼンなどのハロゲン化炭化水素、これらの２種以上の組合せなどが挙げられる。またこれらの２種以上を混合して使用することもできる。溶剤のモノマーに対する使用量は、通常モノマー１重量部に対して溶剤1〜20重量部を配合するが、好ましくは2〜10重量部である。
（温度）
開環重合の温度条件については特に限定されないが、通常−20〜100℃で、好ましくは0〜100℃、さらに好ましくは10〜80℃の任意の温度とする。
（重合系の圧力）
重合圧力の条件は0〜50ｋｇ／ｃｍ2である。通常、常圧から10ｋｇ／ｃｍ2までの範囲から選択するのが好ましい。
（重合系の雰囲気）
開環重合は通常、窒素またはアルゴンなどの不活性ガスの雰囲気中で実施される。
（開環重合体）
本発明で得られる開環重合体と共重合体の数平均分子量(Mn)は10000〜600000で、かつ分子量分布（Mw/Mn）(以下「PDI」という)は２以下である。当該開環重合体に対して水素化反応を進行させる（光ディスクなどの光学材料作製に使用）。周知の材料では分子量分布範囲が３以上であると、複屈折率の変化が大きくなることが知られている。しかし、本発明で得られる重合体のPDI(分子量分布)値は２以下であるため、優れた光学特性を備えている。開環重合体の分子量と分子量分布は、テトラヒドロフランを溶剤としゲル  パーミエーション  クロマトグラフィ（GPC）による分析により測定される。得られた開環重合体は一般的な方法で水素化反応を行い、光ディスク、光学レンズ、透明フィルムなどの光学材料に用いられる。
【０００７】
本発明の第一目的は末端にラジカル重合反応を誘導できるハロゲン基を有するノルボルネン系モノマー（ノルボルネンハロゲン化メチレン(norbornene methylene halide；(NBMX))から誘導されたマクロモノマー、側鎖にラジカル重合反応を誘導できる基を有するポリノルボルネン重合体、そのマクロモノマーとアクリレート系モノマー又はスチレン類モノマーを用いてグラフト反応生成物であるノルボルネン重合体を提供する。
本発明の第二目的は末端にラジカル重合反応を誘導できるハロゲン基を有するノルボルネン系モノマー（ノルボルネンハロゲン化メチレン(norbornene methylene halide；(NBMX))と他の末端にラジカル重合反応を誘導できる基を有するノルボルネン系モノマーを配合してブロックマクロモノマーを提供する。
本発明の第三目的は側鎖にラジカル重合反応を誘導できる基を有するポリノルボルネン重合体、そのポリノルボルネン重合体とアクリレート系モノマー又はスチレン類モノマーを用いてグラフト反応生成物であるノルボルネン重合体を提供する。
【０００８】
本発明は末端にラジカル重合反応を誘導できるハロゲン基を有するノルボルネン系モノマー（ノルボルネンハロゲン化メチレン(norbornene methylene halide；(NBMX))を開示しており、その構造式（III）は次の通りである。
【化４１】
2005126598.tif 000002
式中、ＸはＣｌ又はＢｒを示す。
本発明は、末端にラジカル重合反応を誘導できるハロゲン基を有するノルボルネン系モノマー（ノルボルネンハロゲン化メチレン ；NBMX）の合成方法を開示しており、ディールスアルダー(Diels-Alder)反応により、オートクレーブで合成され、主にシクロペンタジエン(cyclopentadiene)及びハロゲン官能基を有するオレフィン類化合物のアリルクロリドまたは臭化アリルによって形成される。通常、アリル混合物(allyl compound)とシクロペンタジエンとのディールスアルダー反応には１８０℃を必要とし、シクロペンタジエンの沸点は４１℃であるため、反応はオートクレーブで行わなければならない。合成の反応式及び手順は次の通りである。
【化４２】
2005126598.tif 000003
本発明は、末端にラジカル重合反応を誘導できるハロゲン基を有するノルボルネン系モノマー（ノルボルネンハロゲン化メチレン(NBMX)）から誘導されたマクロモノマーを開示しており、上記（III）の末端にラジカル重合反応を誘導できるハロゲン基を有するノルボルネン系モノマー（ノルボルネンハロゲン化メチレン ；NBMX）とカルバゾール基側鎖を有するノルボルネン系モノマーとを合成させて，（I）のブロックマクロモノマーを調製できる。
【化４３】
2005126598.tif 000004
式中、pは10≦p≦1000、qは10≦q≦1000、ＸはＣｌ又はＢｒを示す。好ましくは、（I）のブロックマクロモノマーの合成手順は、（II）の構造を有するカルバゾール基側鎖を有するノルボルネン系モノマーと開環メタセシス重合触媒とを、開環メタセシス重合反応させて、１５ないし１２０分間後、上記（III）の末端にラジカル重合反応を誘導できるハロゲン基を有するノルボルネン系モノマー（ノルボルネンハロゲン化メチレン ；NBMX）を添加して、重合反応を続行させて、（I）のブロックマクロモノマーが調製できる。
【化４４】
2005126598.tif 000005
【化４５】
2005126598.tif 000006
式中、ＸはＣｌ又はＢｒを示す。好ましくは、開環メタセシス重合触媒は
[Cl2Ru (CHPh)[P (C6H11) 3] 2]。
【０００９】
本発明は、ある種ノルボルネングラフト重合体を開示しており、上記（I）のブロックマクロモノマーとアクリレート系モノマーまたはスチレン類モノマ−を用いてグラフト反応を進行して、式（４）の生成物であるノルボルネングラフト重合体を調製できる。
【化４６】
2005126598.tif 000007
式中、pは10≦p≦1000、qは10≦q≦1000、ＸはＣｌ又はＢｒを示し、
Ａｒは
【化４７】
2005126598.tif 000008
からなる群から選択される、式中、kは10≦k≦2000。
また、本発明は、ある種ノルボルネングラフト重合体の調製方法を開示しており、その合成手順は
（II）の構造を有するカルバゾール基側鎖を有するノルボルネン系モノマーと開環メタセシス重合触媒とを、開環メタセシス重合反応させて、１５ないし１２０分間後、上記（III）の末端にラジカル重合反応を誘導できるハロゲン基を有するノルボルネン系モノマー（ノルボルネンハロゲン化メチレン ；NBMX）を添加して、重合反応を続行させて、（I）のブロックマクロモノマーが調製でき；
【化４８】
2005126598.tif 000009
からなる群から選択されるモノマーと臭化第一銅[Cu(I)Br]、2,2'-ビピリジンおよび（I）のブロックマクロモノマーを混合して、混合物を生成する；
７０−１５０℃の反応器で撹拌反応し、（IV）の生成物であるノルボルネングラフト重合体が得られる。
【化４９】
2005126598.tif 000010
【化５０】
2005126598.tif 000011
【化５１】
2005126598.tif 000012
I
【化５２】
2005126598.tif 000013
式中、pは10≦p≦1000、qは10≦q≦1000、ＸはＣｌ又はＢｒを示し、
Ａｒは
【化５３】
2005126598.tif 000014
からなる群から選択される、式中、kは10≦k≦2000。
【００１０】
本発明は、ある種の高熱安定性ブロックマクロモノマーを開示しており、上記（I）のブロックマクロモノマーを水素化反応して，（V）の高熱安定性ブロックマクロモノマーを調製できる。
【化５４】
2005126598.tif 000015
式中、pは10≦p≦1000、qは10≦q≦1000、ＸはＣｌ又はＢｒを示す。
本発明は、ある種ノルボルネングラフト重合体を開示しており、上記（V）のブロックマクロモノマーとアクリレート系モノマーまたはスチレン類モノマ−を用いてグラフト反応を進行して、（VI）の生成物であるノルボルネングラフト重合体を調製できる。
【化５５】
2005126598.tif 000016
式中、pは10≦p≦1000、qは10≦q≦1000、ＸはＣｌ又はＢｒを示し、
Ａｒは
【化５６】
2005126598.tif 000017
からなる群から選択される、式中、kは10≦k≦2000。
【００１１】
また、本発明は、ある種ポリノルボルネングラフト重合体の調製方法を開示しており、その合成手順は
上記（II）の構造を有するカルバゾール基側鎖を有するノルボルネン系モノマーと開環メタセシス重合触媒とを、開環メタセシス重合反応させて、１５ないし１２０分間後、上記（III）の末端にラジカル重合反応を誘導できるハロゲン基を有するノルボルネン系モノマー（ノルボルネンハロゲン化メチレン ；NBMX）を添加して、重合反応を続行させて、（I）のブロックマクロモノマーが調製でき；
得られる上記（I）のブロックマクロモノマーを水素化反応して，（V）の高熱安定性ブロックマクロモノマーを調製でき；
【化５７】
2005126598.tif 000018
からなる群から選択されるモノマーと臭化第一銅[Cu(I)Br]、2,2'-ビピリジンおよび（V）の高熱安定性環状脂肪族ブロックマクロモノマーを混合して、混合物を生成する；
７０−１５０℃の反応器で撹拌反応し、（VI）の生成物であるポリノルボルネングラフト重合体が得られる。
【化５８】
2005126598.tif 000019
式中、pは10≦p≦1000、qは10≦q≦1000、ＸはＣｌ又はＢｒを示し、
Ａｒは
【化５９】
2005126598.tif 000020
からなる群から選択される、式中、kは10≦k≦2000。
【００１２】
本発明は、（VII）の構造を有する末端にノルボルネングラフトしたポリアクリレ−ト（又はスチレン）化合物を開示しており、末端にラジカル重合反応を誘導できるハロゲン基を有するノルボルネン系モノマー（III）を開始剤とし、アクリレート系モノマーまたはスチレン類モノマ−と反応させ、（VII）の生成物である末端にノルボルネングラフトしたポリアクリレ−ト（又はスチレン）化合物が得られる。
【化６０】
2005126598.tif 000021
【化６１】
2005126598.tif 000022
式中、ＸはＣｌ又はＢｒを示し、Ａｒは
【化６２】
2005126598.tif 000023
からなる群から選択される、式中、kは10≦k≦2000。
【００１３】
本発明は、（VII）の構造を有する末端にノルボルネングラフトしたポリアクリレ−ト（又はスチレン）化合物の調製方法を開示しており、その合成手順は
【化６３】
2005126598.tif 000024
からなる群から選択されるモノマーと臭化第一銅[Cu(I)Br]、2,2'-ビピリジンおよび（III）の末端にラジカル重合反応を誘導できるハロゲン基を有するノルボルネン系モノマーを混合して、混合物を生成する；
７０−１５０℃の反応器で、アクリレート系モノマーまたはスチレン類モノマ−と撹拌反応させ、（VII）の構造を有する末端にノルボルネングラフトしたポリアクリレ−ト（又はスチレン）化合物が得られる。
【化６４】
2005126598.tif 000025
【化６５】
2005126598.tif 000026
式中、ＸはＣｌ又はＢｒを示し、Ａｒは
【化６６】
2005126598.tif 000027
からなる群から選択される、式中、kは10≦k≦2000。
【００１４】
本発明は、（VIII）の構造を有するポリノルボルネンマクロモノマー(ノルボルネン系ハロゲン化物重合体)を開示しており、（III）の末端にラジカル重合反応を誘導できるハロゲン基を有するノルボルネン系モノマー（ノルボルネンハロゲン化メチレン ；NBMX）と開環メタセシス重合触媒とを用いて、開環メタセシス重合反応させて、（VIII）の構造を有するポリノルボルネンマクロモノマー(ノルボルネン系ハロゲン化物重合体)が得られる。
【化６７】
2005126598.tif 000028
【化６８】
2005126598.tif 000029
式中、rは10≦r≦1000、ＸはＣｌ又はＢｒを示す。
本発明は、（IX）の構造を有するポリノルボルネングラフトしたポリアクリレ−ト（又はスチレン）重合体を開示しており、（VIII）の構造を有するポリノルボルネンマクロモノマー(ノルボルネン系ハロゲン化物重合体)ととアクリレート系モノマーまたはスチレン類モノマ−を用いてグラフト反応を進行して、（IX）の構造を有するポリノルボルネングラフトしたポリアクリレ−ト（又はスチレン）重合体が得られる。
【化６９】
2005126598.tif 000030
式中、rは10≦r≦1000、ＸはＣｌ又はＢｒを示し、Ａｒは
【化７０】
2005126598.tif 000031
からなる群から選択される、式中、kは10≦k≦2000。
【００１５】
本発明は、（XI）の構造を有する飽和環状脂肪族ポリノルボルネングラフトしたポリアクリレ−ト（又はスチレン）重合体を開示しており、（X）の構造を有する飽和環状脂肪族マクロモノマー（ノルボルネン臭化メチレン重合体）とアクリレート系モノマーまたはスチレン類モノマ−を用いてグラフト反応を進行して、（XI）の構造を有する飽和環状脂肪族ポリノルボルネングラフトしたポリアクリレ−ト（又はスチレン）重合体が得られる。
【化７１】
2005126598.tif 000032
式中、rは10≦r≦1000、ＸはＣｌ又はＢｒを示し、Ａｒは
【化７２】
2005126598.tif 000033
からなる群から選択される、式中、kは10≦k≦2000。
【００１６】
本発明は、（IX）の構造を有するポリノルボルネングラフトしたポリアクリレ−ト（又はスチレン）重合体の調製方法を開示しており、その合成手順は
開環メタセシス重合触媒と（III）の末端にラジカル重合反応を誘導できるハロゲン基を有するノルボルネン系モノマーを用いて、開環メタセシス重合反応させて、（VIII）の構造を有するポリノルボルネンマクロモノマーが得られ；
【化７３】
2005126598.tif 000034
からなる群から選択されるモノマーと臭化第一銅[Cu(I)Br]、2,2'-ビピリジンおよび（VIII）の構造を有するポリノルボルネンマクロモノマー(ノルボルネン系ハロゲン化物重合体)を混合して、混合物を生成する；
７０−１５０℃の反応器で撹拌反応し、（IX）の構造を有するポリノルボルネングラフトしたポリアクリレ−ト（又はスチレン）重合体が得られる。
【化７４】
2005126598.tif 000035
【化７５】
2005126598.tif 000036
【化７６】
2005126598.tif 000037
式中、rは10≦r≦1000、ＸはＣｌ又はＢｒを示し、Ａｒは
【化７７】
2005126598.tif 000038
からなる群から選択される、式中、kは10≦k≦2000。
【００１７】
本発明は、（XI）の構造を有する飽和環状脂肪族ポリノルボルネングラフトしたポリアクリレ−ト（又はスチレン）重合体の調製方法を開示しており、その合成手順は
開環メタセシス重合触媒と（III）の末端にラジカル重合反応を誘導できるハロゲン基を有するノルボルネン系モノマーを用いて、開環メタセシス重合反応させて、（VIII）の構造を有するポリノルボルネンマクロモノマー(ノルボルネン系ハロゲン化物重合体)が得られ；
【化７８】
2005126598.tif 000039
からなる群から選択されるモノマーと臭化第一銅[Cu(I)Br]、2,2'-ビピリジンおよび（VIII）の構造を有するポリノルボルネンマクロモノマー(ノルボルネン系ハロゲン化物重合体)を混合して、混合物を生成する；
得られる（VIII）の構造を有するポリノルボルネンマクロモノマー(ノルボルネン系ハロゲン化物重合体)を水素化反応させ，（X）の構造を有する高熱安定性飽和環状脂肪族マクロモノマー（ノルボルネン臭化メチレン重合体）が得られる；
７０−１５０℃の反応器で撹拌反応し、（XI）の構造を有する飽和環状脂肪族ポリノルボルネングラフトしたポリアクリレ−ト（又はスチレン）重合体が得られる。
【化７９】
2005126598.tif 000040
【化８０】
2005126598.tif 000041
【化８１】
2005126598.tif 000042
【化８２】
2005126598.tif 000043
式中、rは10≦r≦1000、ＸはＣｌ又はＢｒを示し、Ａｒは
【化８３】
2005126598.tif 000044
からなる群から選択される、式中、kは10≦k≦2000。
【００１８】
本発明は、末端にハロゲン基を有するノルボルネン化合物を開示しており、その構造式（XII）は次の通りである。
【化８４】
2005126598.tif 000045
式中、ＸはＣｌ又はＢｒを示し、Ｒ1は-NH-、-O-、-(CH2)n-NH-、-(CH2)n-O-、
Ｒ2はＨ又は−ＣＨ3、ｎは１≦ｎ≦４の整数である。
【００１９】
本発明は、側鎖にハロゲン基を有するポリノルボルネンマクロモノマーを開示しており、その構造式（VIII）は次の通りである。
【化８５】
2005126598.tif 000046
式中、rは10≦r≦1000、ＸはＣｌ又はＢｒを示し、Ｒ1は-NH-、-O-、-(CH2)n-NH-、-(CH2)n-O-、Ｒ2はＨ又は−ＣＨ3、ｎは１≦ｎ≦４の整数である。
【００２０】
本発明は、（XIV）の構造を有する高熱安定性飽和環状脂肪族ポリノルボルネンマクロモノマーを開示しており、（XIII）の側鎖にハロゲン基を有するポリノルボルネンマクロモノマーを水素化させ、（XIV）の構造を有する高熱安定性飽和環状脂肪族ポリノルボルネンマクロモノマーが得られる。
【化８６】
2005126598.tif 000047
式中、rは10≦r≦1000、ＸはＣｌ又はＢｒを示し、Ｒ1は-NH-、-O-、-(CH2)n-NH-、-(CH2)n-O-、Ｒ2はＨ又は−ＣＨ3、ｎは１≦ｎ≦４の整数である。
【００２１】
本発明は、（XV）の構造を有するポリノルボルネングラフトしたポリアクリレ−ト（又はスチレン）重合体を開示しており、（XIV）の構造を有する高熱安定性飽和環状脂肪族ポリノルボルネンマクロモノマーとアクリレート系モノマーまたはスチレン類モノマ−を用いてグラフト反応を進行して、（XV）の構造を有するポリノルボルネングラフトしたポリアクリレ−ト（又はスチレン）重合体が得られる。
【化８７】
2005126598.tif 000048
式中、rは10≦r≦1000、ＸはＣｌ又はＢｒを示し、Ｒ1は-NH-、-O-、-(CH2)n-NH-、-(CH2)n-O-、Ｒ2はＨ又は−ＣＨ3、ｎは１≦ｎ≦４の整数である；
Ａｒは
【化８８】
2005126598.tif 000049
からなる群から選択される、式中、kは10≦k≦2000。
【００２２】
本発明は、（XV）の構造を有する飽和環状脂肪族ポリノルボルネングラフトしたポリアクリレ−ト（又はスチレン）重合体の調製方法を開示しており、その合成手順は、
開環メタセシス重合触媒と（XII）の末端にハロゲン基を有するノルボルネン化合物を用いて、開環メタセシス重合反応させて、（XIII）の構造を有するポリノルボルネンマクロモノマーが得られ；
上記（XIII）の側鎖にハロゲン基を有するポリノルボルネンマクロモノマーを水素化させ、（XIV）の構造を有する高熱安定性飽和環状脂肪族ポリノルボルネンマクロモノマーが得られ；
【化８９】
2005126598.tif 000050
からなる群から選択されるモノマーと臭化第一銅[Cu(I)Br]、2,2'-ビピリジンおよび（XIV）の構造を有する高熱安定性飽和環状脂肪族ポリノルボルネンマクロモノマーを混合して、混合物を生成する；
７０−１５０℃の反応器で撹拌反応し、（XV）の構造を有する飽和環状脂肪族ポリノルボルネングラフトしたポリアクリレ−ト（又はスチレン）重合体が得られる。
【化９０】
2005126598.tif 000051
【化９１】
2005126598.tif 000052
【化９２】
2005126598.tif 000053
【化９３】
2005126598.tif 000054
式中、rは10≦r≦1000、ＸはＣｌ又はＢｒを示し、Ｒ1は-NH-、-O-、-(CH2)n-NH-、-(CH2)n-O-、Ｒ2はＨ又は−ＣＨ3、ｎは１≦ｎ≦４の整数である；
Ａｒは
【化９４】
2005126598.tif 000055
からなる群から選択される、式中、kは10≦k≦2000。
【００２３】
本発明は、（XVI）の構造を有するポリノルボルネングラフトしたポリアクリレ−ト（又はスチレン）重合体の調製方法を開示しており、その合成手順は
開環メタセシス重合触媒と（XII）の末端にハロゲン基を有するノルボルネン化合物を用いて、開環メタセシス重合反応させて、（XIII）の構造を有するポリノルボルネンマクロモノマーが得られ；
【化９５】
2005126598.tif 000056
からなる群から選択されるモノマーと臭化第一銅[Cu(I)Br]、2,2'-ビピリジンおよび（XIII）の構造を有するポリノルボルネンマクロモノマーーを混合して、混合物を生成する；
７０−１５０℃の反応器で撹拌反応し、（XVI）の構造を有するポリノルボルネングラフトしたポリアクリレ−ト（又はスチレン）重合体が得られる。
【化９６】
2005126598.tif 000057
【化９７】
2005126598.tif 000058
【化９８】
2005126598.tif 000059
式中、rは10≦r≦1000、ＸはＣｌ又はＢｒを示し、Ｒ1は-NH-、-O-、-(CH2)n-NH-、-(CH2)n-O-、
Ｒ2はＨ又は−ＣＨ3、ｎは１≦ｎ≦４の整数である；
Ａｒは
【化９９】
2005126598.tif 000060
からなる群から選択される、式中、kは10≦k≦2000。
【００２４】
本発明は、、（XVII）の構造を有する末端にノルボルネングラフトしたポリアクリレ−ト（又はスチレン）化合物を開示しており、その構造式（XVII）は次の通りである。
【化１００】
2005126598.tif 000061
式中、ＸはＣｌ又はＢｒを示し、Ｒ1は-NH-、-O-、-(CH2)n-NH-、-(CH2)n-O-、
Ｒ２はＨ又は−ＣＨ3、ｎは１≦ｎ≦４の整数である；
Ａｒは
【化１０１】
2005126598.tif 000062
からなる群から選択される、式中、kは10≦k≦2000。
【００２５】
本発明は、（XVII）の構造を有する末端にノルボルネングラフトしたポリアクリレ−ト（又はスチレン）化合物の調製方法を開示しており、その合成手順は
【化１０２】
2005126598.tif 000063
からなる群から選択されるモノマーと臭化第一銅[Cu(I)Br]、2,2'-ビピリジンおよび（XII）の末端にハロゲン基を有するノルボルネン化合物を混合して、混合物を生成する；
(b)７０−１５０℃の反応器で、アクリレート系モノマーまたはスチレン類モノマ−と撹拌反応させ、（XVII）の構造を有する末端にノルボルネングラフトしたポリアクリレ−ト（又はスチレン）化合物が得られる。
【化１０３】
2005126598.tif 000064
【化１０４】
2005126598.tif 000065
式中、ＸはＣｌ又はＢｒを示し、Ｒ1は-NH-、-O-、-(CH2)n-NH-、-(CH2)n-O-、
Ｒ2はＨ又は−ＣＨ3、ｎは１≦ｎ≦４の整数である；
Ａｒは
【化１０５】
2005126598.tif 000066
からなる群から選択される、式中、kは10≦k≦2000。
【００２６】
本発明は（XVIII）の構造を有する側鎖にカルバゾール基を有するポリノルボルネンと側鎖にハロゲン基を有するポリノルボルネンの共重合体を開示しており、その構造式（XVIII）は次の通りである。
【化１０６】
2005126598.tif 000067
式中、sは10≦s≦1000、rは10≦r≦1000、ＸはＣｌ又はＢｒを示し、Ｒ1は-NH-、-O-、-(CH2)n-NH-、-(CH2)n-O-、
Ｒ２はＨ又は−ＣＨ3、ｎは１≦ｎ≦４の整数である；
Ａｒは
【化１０７】
2005126598.tif 000068
からなる群から選択される、式中、kは10≦k≦2000。
好適には、その共重合体は、（II）の構造を有するカルバゾール基側鎖を有するノルボルネン系モノマー、（XVII）の構造を有する末端にノルボルネングラフトしたポリアクリレ−ト（又はスチレン）化合物と開環メタセシス重合触媒を、開環メタセシス重合反応させて生成する。
【化１０８】
2005126598.tif 000069
【化１０９】
2005126598.tif 000070
式中、ＸはＣｌ又はＢｒを示し、Ｒ1は-NH-、-O-、-(CH2)n-NH-、-(CH2)n-O-、
Ｒ２はＨ又は−ＣＨ3、ｎは１≦ｎ≦４の整数である；
Ａｒは
【化１１０】
2005126598.tif 000071
からなる群から選択される、式中、kは10≦k≦2000。
【００２７】
本発明に開示される各種態様及びそれらの調製方法は、図５の概略図でさらに明らかに説明する。
（合成例1）  末端にラジカル重合反応を誘導できるハロゲン基を有するノルボルネン系モノマー（ノルボルネンハロゲン化メチレン）の合成
シクロペンタジエン５０グラム、アリルクロリドまたは臭化アリル等当量及びハイドロキノン（hydroquinone）１グラムをオートクレーブに仕込み、１８０℃で１２時間反応させる。室温下真空条件で得られた液体から未反応のシクロペンタジエンとアリルクロリドまたは臭化アリルを抽出する。こうして得られた溶液を真空下で蒸留することによりノルボルネン誘導体が得られる。沸点の蒸留条件は、ノルボルネン塩化メチレン(norbornene methylene chloride；NBMCl)５４〜５６℃／１１ｍｍHg、及びノルボルネン臭化メチレン (norbornene methylene bromide；NBMBr) ７５〜７８℃／１３ｍｍHgである。
その合成反応式は、下記の示すとおりである。
【化１１１】
2005126598.tif 000072
式中、ＸはＣｌ又はＢｒを示す。
【００２８】
（合成例２）カルバゾール基側鎖を有するノルボルネン系モノマー（CbzNB）の合成
水酸化カリウム１２グラムとカルバゾール(carbazole) ３０グラムを２００ｍｌのキシレン中に加えて、水分を除去してカルバゾールカリウム塩を取得する。当該キシレンを取り除き、代わりにDMFを溶剤とし、当該カルバゾールカリウムのDMF溶液に、２５グラムの5-クロロメチル-2-ノルボルネン(5-chloromethyl-2-norbornene)を加え、１２時間還流させる。１２時間還流した後の溶液を２００ｍｌの水中に入れて、毎回１００ｍｌの酢酸エチル(ethyl acetate)を用いて該溶剤を３回抽出し、蒸留して酢酸エチルを抽出した後、残留物をシリカゲルカラムクロマトグラフィーで純化し（溶離剤は酢酸エチル：ｎ-ヘキサン＝１：６の混合溶剤）、ｎ-ヘキサンを用いて再結晶させることによりmp＝７４〜７６℃のカルバゾール基側鎖を有するノルボルネン系モノマー（CbzNB）を得ることができ(異性体endo/exoの比は3:2)、そのNMR結果及び分析は下記の通りである。
13C NMR (CDCl3) (/ppm 140.4、138.3、136.5、136.1、132.4、125.5、122.7、120.1、118.6、108.8、50.0、48.1、47.0、45.0、44.5、44.0、42.6、41.8、39.0、38.6、30.8、30.5。
赤外線スペクトル分析結果：IR (KBr pellet、cm-1)、1587 (( c＝c、vinylic)、1647、1478 (( c＝c、aromatic stretching)、1324 ((c-N)、745、718 ((C-H、 carbazole ring out of plane)。
紫外線スペクトル分析結果UV(THF)は、(max＝236.2 nm、(＝4.19×104L mo1‐1cm‐1である。
元素分析：(C20H19N) Calculated. C: 87.87％、H: 7.01％、N:5.12％、
Found. C: 87.58 ％、H: 7.08％、N: 5.31％。
（実施例）
次に本発明の最も好ましい実施例を挙げて、本発明を具体的に説明するが、本発明はこうした実施例に限定されるものではない。
【実施例１】
【００２９】
末端にラジカル重合反応を誘導できるハロゲン基を有するノルボルネン系モノマー（NBMX）とカルバゾール基側鎖を有するノルボルネン系モノマー（CbzNB）とのブロックマクロモノマーの重合
合成例２から得られた（II）のカルバゾール基側鎖を有するノルボルネン系モノマー(CbzNB)２．５mmolをジクロロメタン４mlに溶解してフラスクに仕込み、高真空系に連結して、冷凍−真空抽出−封管−解凍の手順で３回循環させる。アルゴンガスを通入したドライボックス中で触媒[Cl2Ru (CHPh)[P(C18H15)] 2] を２mg取り出し、１mlのジクロロメタンで溶かしてシリンジで硬化したモノマー溶液に注入し、再度真空抽出を行なう。フラスクを室温で解凍して、室温（２５℃）で３０分撹拌した後、赤色を呈する間に、０．５mmolの合成例１から得られた（III）の末端にラジカル重合反応を誘導できるハロゲン基を有するノルボルネン系モノマー（ノルボルネンハロゲン化メチレン ；NBMX）をシリンジでフラスクに注入する。１２時間撹拌を続ける。０．１mlのエチルビニルエーテルを加えて重合反応を終了させた後、該溶液を５００mlのメタノール中に沈殿させる。こうして得られた重合体（ブロックマクロモノマー）をジクロロメタンで溶かして、再度メタノール中で沈殿させ、以上の手順を３回繰り返すことで精製した重合体（ブロックマクロモノマー）が得られる。室温で真空乾燥させる。上記２種類のモノマーの添加量を選定して、セグメント長さの異なるブロックマクロモノマー（Ｉ）を重合する。
1H NMRにより分析：6.8ppmから8.2ppmまではカルバゾール基の特性ピーク、0.5ppmから4.5ppmまではポリノルボルネン主鎖の脂環基の特性ピークである。水素化されないブロック重合体で4.9ppmから5.8ppmまでは、ポリノルボルネン主鎖の二重結合の特性ピークに属する。その結果を図１に示した。
熱安定性の分析：約３００℃の時点で解裂を始め、その結果を図２の熱重量分析（TGA）の曲線aに示した。
蛍光スペクトル分析:３３０nmの光源で励起すると、約３７７nm付近でモノマー放射蛍光スペクトルを得ることができ、しかも高い波長(４８０nm)付近では、強度が小さい蛍光スペクトルが現れる。
合成反応式と手順は次の通りである。
【化１１２】
2005126598.tif 000073
【実施例２】
【００３０】
実施例１の製品であるブロックマクロモノマーの水素化
実施例１の製品であるブロックマクロモノマー０．２ｇ、ｐ-トルエンスルホニルヒドラジド（p-toluenesulfonylhydrazide）１．０g、キシレン２０mlを、２００mlのアンプル中に仕込み、少量の酸化防止剤（BHT）を加える。高真空系に連結し、冷凍−真空抽出−封管−解凍と３回循環させる。該フラスクを室温で解凍し、１２０℃まで加熱し、窒素が生じない時点まで反応させ、約３時間撹拌する。フラスクは室温まで冷却し、溶液を５００mlのメタノール中で沈殿させると、水素化された重合体が得られる。水素化後の重合体をジクロロメタンで溶かし、再度メタノール中で沈殿させ、精製した飽和重合体を得て、室温で真空乾燥を行なう。
1H NMRにより分析：6.8ppmから8.2ppmまではカルバゾール基の特性ピーク、0.5ppmから4.5ppmまではポリノルボルネン主鎖の脂環基の特性ピークである。水素化されないブロック重合体で4.9ppmから5.8ppmまでは、ポリノルボルネン主鎖の二重結合の特性ピークに属する。その結果を図１に示した。
熱安定性の分析：約４２０℃の時点で解裂を始め、その結果を図２の熱重量分析（TGA）の曲線ｂに示した。
蛍光スペクトル分析:約３７７nm付近でモノマー放射蛍光スペクトルを得ることができ、しかも高い波長(４８０nm)付近では、強度が小さい蛍光スペクトルが現れる。
合成の反応式と手順は次の通りである。
【化１１３】
2005126598.tif 000074
【００３１】
（合成例３）末端にノルボルネングラフトしたポリアクリレ−ト化合物（Poly(MMA) with norbornene methylene end group, NBMPMMA）の調製
１ミリモルの臭化第一銅[Cu(I)Br]と、１ミリモルの2,2'-ビピリジン(2,2(-bipyridine)と、１ミリモルのノルボルネン臭化メチレン(norbornene methylene bromide；(NBMBr)と、１００ミリモルのメチルメタクリレート(MMA)を、１０ｍｌのトルエンで溶かす。真空系で凍結-空気抽出-解凍と３回循環させた後、１３０℃の温度下で、１２時間撹拌反応後、メタノールで沈殿させると生成物を得る事ができ、冷凍乾燥した後の収率は約５％である。得られた末端にノルボルネングラフトしたポリアクリレ−ト化合物をテトラヒドロフランで溶かし、再度メタノールに３回沈殿させる。
その反応式は次の通りである。
【化１１４】
2005126598.tif 000075
ノルボルネン塩化メチレン(norbornene methylene chloride；NBMCl)と臭化第一銅[Cu(I)Br]、2,2'-ビピリジンとをトルエン中で反応させるなら、その反応式は次の通りである。
【化１１５】
2005126598.tif 000076
【００３２】
（合成例4）末端にノルボルネングラフトしたポリスチレン化合物[Poly(styrene) with norbornene methylene end group, NBMPSt] の合成
0.38グラムの臭化第一銅[Cu(I)Br]、1.25グラムの2、2’-ビピリジン、0.5グラムのノルボルネン臭化メチレン(NBMBr)及び８グラムのスチレン(styrene)を、10 ｍｌのトルエン中に溶かす。真空系で凍結-空気抽出-解凍の循環を３回繰り返した後、１３０℃の温度下で１２時間撹拌反応させ、メタノールで沈殿させて生成物を得る事ができ、冷凍乾燥後の収率は３５％である。得られた末端にノルボルネングラフトしたポリスチレン化合物を、テトラヒドロフランで溶かし、再度メタノールに３回沈殿させる。
GPC分析によると、数平均分子量は１６００００、分子量分布(PDI)は１．２８とな  る。
熱性質：グラス移転温度（Ｔｇ）は１０７℃である（ＤＳＣより測定）。
得られた末端にノルボルネングラフトしたポリスチレン化合物(NBMPSt)の400MHz 1  H NMRにより分析(CDCl3)は図３に示す。
その反応式は次の通りである。
【化１１６】
2005126598.tif 000077
【実施例３】
【００３３】
（VIII）の構造を有するポリノルボルネンマクロモノマー(ノルボルネン系ハロゲン化物重合体)の調製
１．３×１０-3モルのノルボルネン臭化メチレン（NBMBr）またはノルボルネン塩化メチレン（NBMCl）を、５ｍｌのジクロロメタンに溶かす。真空系で、水及び空気を除去する作業を行なう。０．００１グラム（１．２×１０-6 モル）の[Cl2Ru (CHPh)[P(C6H11)3]2]触媒を、１ｍｌのジクロロメタンに溶かし、反応器に注ぎ込む。室温で２４時間撹拌反応させた後、メタノールで沈殿すると生成物を得る事ができ、冷凍乾燥後の収率は約７０％である。
その構造式は下に示す。
【化１１７】
2005126598.tif 000078
式中、ＸはＣｌ又はＢｒを示す。
【実施例４】
【００３４】
（VIII）の構造を有するポリノルボルネンマクロモノマー(ノルボルネン系ハロゲン化物重合体)から（IX）の構造を有するポリノルボルネングラフトしたポリアクリレ−ト（又はスチレン）重合体の調製
１ミリモルの臭化第一銅、１ミリモルの2、2’-ビピリジン，１ミリモルの実施例3から得られた（VIII）の構造を有するポリノルボルネンマクロモノマー(ノルボルネン系ブロミン化物重合体；ポリノルボルネン臭化メチレン)及び１００ミリモルのメチルメタクリレートを、１０ｍｌのトルエンに溶かす。真空システムで、凍結-空気抽出-解凍の循環を３回繰り返した後、１３０℃の温度下で１２時間撹拌反応させ、メタノールで沈殿させると生成物を得る事ができ、冷凍乾燥後の収率は約３％である。得られた（IX）の構造を有するポリノルボルネングラフトしたポリアクリレ−ト重合体を、テトラヒドロフランに溶かし、再度メタノールの中で３回沈殿させる。
その反応式は次の通りである。
【化１１８】
2005126598.tif 000079
さらにトルエンを加えないで反応させる。その反応式は次の通りである。
【化１１９】
2005126598.tif 000080
実施例3から得られた（VIII）の構造を有するポリノルボルネンマクロモノマー(ノルボルネン系ブロミン化物重合体；ポリノルボルネン塩化メチレン)、臭化第一銅[Cu(        I)Br]、2,2'-ビピリジンをトルエン中で反応させる場合、その反応式は次の通りである。
【化１２０】
2005126598.tif 000081
さらにトルエンを加えないで反応させる。その反応式は次の通りである。
【化１２１】
2005126598.tif 000082
【実施例５】
【００３５】
水素化型脂肪族環状ハロゲン化物重合体の調製
０．５グラムの実施例3から得られた（VIII）の構造を有するノルボルネン臭化メチレンまたはノルボルネン塩化メチレン及び２．７５グラムのｐ-トルエンスルホニルヒドラジド(p-toluenesulfonylhydrazide)の水素化剤と少量の2、6-ジ-tert-ブチル-4-メチルフェノール(2，6-di-tertbutyl-4-methylphenol)の酸化防止剤を、５０ｍｌのキシレンに溶かす。１２０℃の反応器で６時間撹拌反応し、冷凍乾燥すると生成物が得られる。反応式は次の通りである。
【化１２２】
2005126598.tif 000083
【実施例６】
【００３６】
（X）の構造を有する水素化されたノルボルネン系ハロゲン化物重合体（ノルボルネン臭化メチレン重合体）で（XI）の構造を有する飽和環状脂肪族ポリノルボルネングラフトしたポリアクリレ−ト重合体の調製
１ミリモルの臭化第一銅[Cu(I)Br]、１ミリモルの2,2'-ビピリジン、１ミリモルのノルボルネン臭化メチレン重合体と１００ミリモルのメチルメタクリレート(MMA)を、１０ｍｌのトルエンに溶かす。真空系で、凍結-空気抽出-解凍の循環を３回繰り返した後、１３０℃の温度下で１２時間撹拌反応した後、メタノールで沈殿させることにより生成物を得る事ができ、冷凍乾燥後の収率は約３％である。得られた飽和環状脂肪族ポリノルボルネングラフトしたポリアクリレ−ト重合体を、テトラヒドロフランに溶かし、更にメタノール中で３回沈殿させる。その反応式は次の通りである。
【化１２３】
2005126598.tif 000084
さらにトルエンを加えずに反応させる、その反応式は次の通りである。
【化１２４】
2005126598.tif 000085
ポリノルボルネン塩化メチレン、臭化第一銅[Cu(I)Br]、2,2'-ビピリジンをトルエン中で反応させる場合、その反応式は次の通りである。
【化１２５】
2005126598.tif 000086
さらにトルエンを加えずに反応させる場合、その反応式は次の通りである。
【化１２６】
2005126598.tif 000087
【００３７】
（合成例５）（４）のノルボルネングラフト重合体（カルバゾール基とポリスチレンを含むポリノルボルネン共重合体）の合成
臭化第一銅[Cu(I)Br]、2,2'-ビピリジン、ノルボルネン臭化メチレン(norbornene methylene bromide； NBMBr)及びスチレンをトルエンに溶かす。真空系で、凍結-空気抽出-解凍の循環を３回繰り返した後、１３０℃で１２時間撹拌反応させ、メタノールで沈殿すると生成物が得られる。
得られたノルボルネン末端を有するポリスチレン重合体（カルバゾール基とポリスチレンを含むポリノルボルネン共重合体；Poly(styrene) with norbornene methylene end group, NBMPSt；（IV）参照）は、ゲルパーミエーションクロマトグラフィ分析で、数平均分子量が１６００００、分子量分布(PDI)が１．２８であった。
得られたノルボルネン末端を有するポリスチレンとカルバゾール基を含むノルボルネンモノマーとを、さらに開環メタセシス反応させることにより、カルバゾール基及びポリスチレンを含むポリノルボルネン共重合体の合成を達成できる。
得られたカルバゾール基とポリスチレンを含むポリノルボルネン共重合体[Poly(NBCbz-co-NBMPSt)]は、1H NMR図(CDCl3 )から分析すると(図４参照)、数平均分子量は３９００００、分子量分布(PDI)は１．３０、収率は９５％となる。
カルバゾール基とポリスチレンを含むポリノルボルネン共重合体は、微分示差走査熱量分析装置（ＤＳＣ）による測定の結果、Tg＝１０５℃(ポリスチレン鎖セグメント)及びTg＝１６５℃(カルバゾール基を含むポリノルボルネンセグメント)であった。
得られたカルバゾール基とポリスチレンを含むポリノルボルネン共重合体[Poly(NBCbz-co-NBMPStBr)]の構造は、下記に示す。
【化１２７】
2005126598.tif 000088
【００３８】
（合成例６）ノルボルネンメチレンアミンの合成
シクロペンタジエン６６グラム、アリルアミン５０グラム及びヒドロキノン(hydroquine)１グラムを、オートクレーブに仕込み、１８０℃で８時間反応させる。得られた液体を室温、真空下で未反応のシクロペンタジエンとアリルアミンを抽出する。得られた溶液を真空で蒸留すると、ノルボルネン誘導体が得られる。当該ノルボルネンメチレンアミン(norbornene methylene amine；NBamine)の蒸留条件は、５４〜５６℃／１１ｍｍHgである。
合成反応式と手順は次の通りである。
【化１２８】
2005126598.tif 000089
【００３９】
（合成例７）末端にハロゲンを含むノルボルネンモノマー(NBtmbr)の合成
氷浴で、先ずフラスクに窒素を５〜１０分通し、ノルボルネンアミン(NBamine) １．１１グラム（１モル）、トリエチルアミン(triethylamine)１．０１グラム(１モル)及びテトラヒドロフラン(THF)２０ｍｌを、フラスクに仕込み、等圧ロウトを用いて、2-ブロモ-2-メチル臭化プロピオニル (2-bromo-2-methylproionyl bromide)２．３０グラム(１モル)、及びテトラヒドロフラン(THF)１０ｍｌをフラスクに滴下し、１２時間反応させ、黄白色の懸濁液を生成する。懸濁液を抽気して濾過し、テトラヒドロフラン(THF)でフィルタケーキを洗浄し、濾液を取り出す。濾液を回転蒸発させることによりテトラヒドロフラン(THF)を除去し、濾液が糊状になったら、再度抽気して濾過し、蒸留水で洗浄し、再度濾液を得る。濾液を静置して、モノマーを析出させ、ｎ-ヘキサン（ノルマルヘキサン）でモノマーを再結晶させて、末端にハロゲン基を含むノルボルネンモノマー(NBtmbr)を得る。融点は８４．９℃。
末端にハロゲンを含むノルボルネンモノマーの1H NMR:
【化１２９】
2005126598.tif 000090
1H NMR: δ(ppm)＝0.5(Hn3n)、1.2(Hx3x)、1.3(Hn7a)、1.37(Hn7s)、    1.5(Hx7as)、1.54(Hx2n)、1.7(Hn3x)、1.8(H10)、2.2(Hn2x)、2.54(Hx4    )、2.75(Hn4)、2.78(Hx1)、2.85(Hx1)、2.9(Hn8)、2.97(Hx8)、5.9(Hn6)、    6.0(Hx5, Hx6)、6.1(Hn5)、6.73(H9)
末端にハロゲンを含むノルボルネンモノマーの13C NMR:
13C NMR: δ＝30(Cn3n)、30.7(Cx3x)、32.6(C10)、38.7(Cx2)、39.0(Cn2x)、    42.5(C3)、44.3(Cx1)、44.4(Cx4)、45.2(Cn4)、45.6(Cn1)、49.7(Cx7)、63.5    (Cn8)、132.1(Cn7)、136.3(Cx6)、137(Cn5)、171.5(C9)。
元素分析：C: 49.25%, H: 6.74%, N: 5.19%。
溶剤に末端にハロゲンを含むノルボルネンモノマーの溶解度：常温下アセトン、ピリジン、エタノール、メタノール、ジクロロメタン、Ｎ，Ｎ−ジメチルホルムアミド（ＤＭＦ）、ジメチルスルホキシド（ＤＭＳＯ）に可溶、６０℃のＮ，Ｎ−ジメチルアセタミド（ＤＭＡｃ）に完全に可溶、６０℃のトルエン、ベンゼン、ヘキサン、酢酸エチル、Ｎ−メチル−２−ピロリドン（ＮＭＰ）に一部可溶である。
その反応式は下記の通りである。
【化１３０】
2005126598.tif 000091
類似方法で，下記の反応式を利用して異なる誘導物が得られる。
【化１３１】
2005126598.tif 000092
【実施例７】
【００４０】
側鎖にハロゲン基を含むノルボルネン重合体(polyNBtmbr)の調製
モノマー濃度／触媒濃度（〔M〕/〔I〕）比が５２０の場合を例にして説明する。１．７４グラム（６．３５×１０．３モル）の合成例５の製品である末端にハロゲンを含むノルボルネンモノマー（NBtmbr）を、２０ｍｌのジクロロメタンに溶かす。真空系で、冷凍-真空抽出-封管-解凍の循環を３回繰り返すことにより水と空気を除去する。０．０１グラム（１．２２×１０．５mmol）のルテニウム触媒[RuCl2(CHPh)[P(C6H11)3]2]を適量のジクロロメタンに溶かして、再度ルテニウム（Ru）触媒溶液を反応器へ注ぎ込む。フラスクを室温に置き、６時間撹拌反応させ、メタノール（methanol）で沈殿させた後、重合体つまり末端にハロゲン基を含むノルボルネン重合体が得られる。
末端にハロゲンを含むノルボルネンモノマーを異なる[M]／[I]比で開環メタセシス重合反応させて得られた重合体の分子量とＰＤＩ値は、[M]/[I]＝260の場合、
【数１】
2005126598.tif 000093
分子量分布は漸次増大し、分子量は活性重合に類似している。さらに段階別の導入実験を行う。[M]／[I]＝４２５下で開環メタセシス反応を行い、異なる時間帯（２時間、４時間、６時間）で試料を抽出する。６時間後には更に３ミリ当量のモノマーを加える。各段階の試料は、ゲルパーミエーションクロマトグラフィ分析により得られた数平均分子量が非常に接近していた（２ 時間：数平均分子量（Mn）＝139000、４時間：数平均分子量（Mn）＝141000、６時間：数平均分子量（Mn）＝145000）。
側鎖にハロゲン基を含むノルボルネン重合体（〔M〕/〔I〕）比が５２０の場合）の溶解度：常温下ピリジン、ジクロロメタン、Ｎ，Ｎ−ジメチルホルムアミド（ＤＭＦ）、Ｎ−メチル−２−ピロリドン（ＮＭＰ）に可溶；６０℃のベンゼン、ジメチルスルホキシド（ＤＭＳＯ）、Ｎ，Ｎ−ジメチルアセタミド（ＤＭＡｃ）に完全に可溶；６０℃のアセトン、トルエン、エタノール、メタノール；ヘキサン、酢酸エチルに不可溶である。
その反応式は下記の通りである。
【化１３２】
2005126598.tif 000094
【実施例８】
【００４１】
側鎖にハロゲン基を含むノルボルネン重合体の水素化
まず実施例7の製品である側鎖にハロゲン基を含むノルボルネン重合体(polyNBtmbr) 0.5グラム、キシレン20ｍｌ、ｐ-トルエンスルホニルヒドラジド(p-toluenesulfonylhydrazide)2.75グラムをアンプルに仕込み、少量の酸化防止剤2,6-ジ-tert-ブチル-4-メチルフェノール(2，6-di-tertbutyl-4-methylphenol)を加える。高真空システムに連結し、冷凍-真空抽出-封管-解凍の循環を３回繰り返す。フラスクを室温で解凍し、120℃まで加熱して８時間撹拌反応させる。フラスクを室温(25℃)まで冷却し、溶液をメタノール中に注ぐと、水素化後の重合体が得られ、室温で真空冷凍乾燥する。
水素化後の側鎖にハロゲンを含むノルボルネン重合体の溶解性：常温下ピリジン、ジクロロメタン；６０℃のＮ，Ｎ−ジメチルホルムアミド（ＤＭＦ）、、Ｎ，Ｎ−ジメチルアセタミド（ＤＭＡｃ）に完全に可溶；６０℃のアセトン、ベンゼン、エタノール、メタノール；ヘキサン、酢酸エチル、Ｎ−メチル−２−ピロリドン（ＮＭＰ）、ジメチルスルホキシド（ＤＭＳＯ）に一部可溶。
その反応式は下記の通りである。
【化１３３】
2005126598.tif 000095
【実施例９】
【００４２】
側鎖にハロゲンを含むノルボルネン重合体のグラフト方法
実施例7の製品である側鎖にハロゲン基を含むノルボルネン重合体(polyNBtmbr)0.3  グラム、臭化第一銅[Cu(I)Br] 0.143グラム（1×10-3モル）、2、2’-ピリジン 0  .156グラム（1×10-3モル）、メチルメタクリレート(MMA) 0.05グラム（5×10-4モル  ）を、10ｍｌのトルエンに溶かす。真空システムで凍結-抽気-解凍の循環を３回繰り返えす。100℃下で12時間撹拌反応させ、メタノールで沈殿させると生成物を得ることが  でき、室温で真空乾燥する。得られたポリノルボルネンにポリメチルメタクリレート(P  MMA)がグラフトされた重合体をトルエンに溶かし、再度メタノール中で沈殿させる。
その反応式は次の通りである。
【化１３４】
2005126598.tif 000096
【実施例１０】
【００４３】
ノルボルネン末端のポリメチルメタクリレート(PMMA)マクロモノマーの調製
合成例５の製品である末端にハロゲンを含むノルボルネンモノマー（NBtmbr）1.3グラム、臭化第一銅[Cu(I)Br]0.71グラム（5×10-3モル）、2、2’-ピリジン 0.65グラム（4.2×10-3モル）、メチルメタクリレート5グラム（5×10-2モル）を、真空システムで凍結-抽気-解凍の循環を３回繰り返す。100℃でそれぞれ12、24、48時間撹拌反応させ、メタノールで沈殿させると生成物が得られる。得られたノルボルネン末端のポリメチルメタクリレート(PMMA)マクロモノマー(Macromonomer)をトルエンに溶かして、再度メタノール中に沈殿させ、室温で真空冷凍乾燥する。
上記の製品であるマクロモノマーの異なる時間帯による分子量とPDI比は、12時間の場合、
【数２】
2005126598.tif 000097
溶剤にノルボルネン末端のポリメチルメタクリレート(PMMA)マクロモノマーの溶解性：常温下ジクロロメタンに可溶；６０℃のアセトン、ピリジン、トルエン、ベンゼン、エタノル、メタノル、酢酸エチル、Ｎ，Ｎ−ジメチルホルムアミド（ＤＭＦ）、ジメチルスルホキシド（ＤＭＳＯ）、Ｎ−メチル−２−ピロリドン（ＮＭＰ）に一部可溶；ヘキサン、Ｎ，Ｎ−ジメチルアセタミド（ＤＭＡｃ）に不可溶である。
その反応式は次の通りである。
【化１３５】
2005126598.tif 000098
【実施例１１】
【００４４】
カルバゾール基を含むノルボルネンモノマーを用いて、ノルボルネン末端を有するポ  リメチルメタクリレートのマクロモノマーを開環メタセシス反応させる
０．１グラムの実施例10の製品であるノルボルネン末端のポリメチルメタクリレート  (PMMA)マクロモノマーと０．１グラムのカルバゾール基側鎖を含むノルボルネンモノマ  ー（CbzNB；II参照）に、２０ｍｌのジクロロメタンを加え、真空システムで凍結-抽  気-解凍の循環を３回繰り返す。フラスクを室温に置き、６時間撹拌反応させた後、メ  タノール中で沈殿させる。数平均分子量（Mn）＝47600、重量平均分子量（Mw）／  数平均分子量（Mn）＝1.78
合成の反応式は次の通りである。
【化１３６】
2005126598.tif 000099
【００４５】
本発明に開示される各種態様及びそれらの調製方法は、図５の概略図でさらに明らかに説明する。
本発明は、末端にラジカル重合反応を誘導できるハロゲン基を有するノルボルネン系モノマー（ノルボルネンハロ化メチレン；NBMX）の合成を提供することである。さらに当該モノマーから誘導されるマクロモノマ−を開環、重合、グラフトさせる時、各種の側鎖にハロゲン基を有するポリノルボルネン重合体を取得する。また当該重合体がさらに水素化されると、光学特性に優れた高分子材料を製造できる。
本発明は、関連技術を熟知した技術者により諸々の加工を施した創意が生かされるが、これらはいずれも特許請求の範囲を逸脱するものではない。
【図面の簡単な説明】
【００４６】
【図１】図１は末端にラジカル重合反応を誘導できるハロゲン基を有するノルボルネン系モノマー（NBMX）とカルバゾール基側鎖を有するノルボルネン系モノマー（CbzNB）とのブロックマクロモノマーの400 MHz 1H NMR図(CDCl3 )である。
【図２】図２はＴＧＡ図である。（ａ）末端にラジカル重合反応を誘導できるハロゲン基を有するノルボルネン系モノマー（NBMX）とカルバゾール基側鎖を有するノルボルネン系モノマー（CbzNB）とのブロックマクロモノマー；（ｂ）水素化された末端にラジカル重合反応を誘導できるハロゲン基を有するノルボルネン系モノマー（NBMX）とカルバゾール基側鎖を有するノルボルネン系モノマー（CbzNB）とのブロックマクロモノマー。（窒素雰囲気下で昇温速度は１０℃/min）
【図３】図３は末端にノルボルネングラフトしたポリスチレン化合物(NBMPSt)の400MHz1H NMR図(CDCl3 )である。
【図４】図４はカルバゾール基とポリスチレンを含むポリノルボルネン共重合体[Poly(NBCbz-co-NBMPSt)]の1H NMR図(CDCl3 )である。
【図５】図５本発明に開示される各種態様及びそれらの調製方法を説明するための概略図である。
【図１】
2005126598.tif 000140
【図２】
2005126598.tif 000141
【図３】
2005126598.tif 000142
【図４】
2005126598.tif 000143
【図５】
2005126598.tif 000144